СПОСОБ ПОЛУЧЕНИЯ ДЕФОРМИРОВАННЫХ ПОЛУФАБРИКАТОВ ИЗ ВТОРИЧНОГО АЛЮМИНИЕВОГО СПЛАВА

1. Способ получения деформированного полуфабриката из сплава на основе алюминия, содержащего марганец, цирконий, железо, кремний и медь, включающий получение расплава, получение слитка путем кристаллизации расплава при температуре превышающей температуру ликвидуса сплава не менее чем на 50°С и скорости охлаждения в интервале кристаллизации не менее 20 К/с, получение деформированного полуфабриката путем деформирования литого слитка при температуре, не превышающей 450°С, отличающийся тем, что расплав готовят на основе лома алюминиевых банок при следующем содержании компонентов
Марганец
0,8-1,6
Железо
0,2-0,6
Цирконий
0,15-0,4
Кремний
0,15-0,6
Медь
0,1-0,5,
а нагрев литого слитка перед деформированием проводят таким образом, чтобы время при температурах в интервале 360-440°С составляло не менее 1 часа и не более 5 часов.
2. Способ по п. 1, отличающийся тем, что деформированный полуфабрикат выполняют в виде прутка методом прессования.
3. Способ по п. 1, отличающийся тем, что деформированный полуфабрикат выполняют в виде прутка методом радиально-сдвиговой прокатки.
4. Способ по п. 1, отличающийся тем, что деформированный полуфабрикат выполняют в виде листа методом прокатки.